СМЕСЬ ДЛЯ ИЗГОТОВЛЕНИЯ КЕРАМЗИТОБЕТОНА
MIXTURE FOR MANUFACTURING OF EXPANDED CLAY CONCRETE

Изобретение относится к производству строительных материалов, а именно к изготовлению керамзитобетонных смесей и бетонов на их основе.
Известна сырьевая смесь для приготовления легкого бетона, включающая портландцемент, крупный и мелкий заполнитель в виде отходов керамзитобетона при следующих соотношениях компонентов:
Портландцемент
11,6-16,3
Крупный заполнитель
31,0-33,1
Мелкий заполнитель
48,7-55,6
Вода
Остальное
(RU №2103240 МПК С04В 38/08 1998 г.).
Наиболее близким аналогом является керамзитобетонная смесь состава при расходе на 1 куб.м, кг;
Цемент М»400»
350
Керамзит фракции 5-10 м
180
Керамзит фракции 10-20 мм
350
Песок керамзитовый
180
Вода
240
(SU №1689362 МПК С04В 38/08).
Недостатками неизвестных сырьевых смесей являются низкие эксплуатационные свойства изготовленного на ее основе бетона в условиях низких температур и, как следствие, невозможность широкого применения бетона в зимних условиях.
Задачи, на решение которых направлено предлагаемое решение, - повышение функциональных свойств легких бетонов, применяемых в жестких климатических условиях, например, зимой при отрицательных температурах окружающиго воздуха.
Сущность изобретения в следующем. Морозостойкий керамзитобетон, включающий вяжущее, мелкий и крупный заполнитель, воду, при этом в качестве вяжущего используется безгипсовый портландцемент (БГПЦ - вяжущее), а в качестве комплексной химической добавки взят фильтрат цитрата кальция и поташ (ФЦК + поташ) при следующих соотношениях компонентов:
Безгипсовый портландцемент
380
Керамзит мелкой фракции
250
Керамзит крупной фракции
150
Песок
300
Фильтрат цитрата кальция
2-4
Поташ
24-36
Вода
220
В заявленном техническом решении за счет разработанной авторами комплексной химической добавки в виде фильтрата цитрата кальция и поташа и введение комплексной химической добавки в бетонную смесь, состоящую из безгипосового портландцемента (БГПЦ - вяжущее), кварцевого песка Люберецкого месторождения, керамзитного гравия Лианозовского завода, позволяет получать в производственных масштабах высококачественную бетонную смесь. Особенностью полученной смеси для легких бетонов являются ее высокие эксплуатационные и функциональные свойства бетонов, изготовленных на ее основе в жестких условиях применения: она хорошо набирает прочностные характеристики при отрицательных температурах окружающей среды, отличается однородностью по всему объему безгипсового портландцемента.
Проведенные эксперименты подтверждают, что керамзитобетон на безгипсовом портландцементе с комплексной добавкой в виде фильтрата цитрата кальция и поташа интенсивно твердеет на морозе, а после размораживания продолжает набирать прочность, обладает высокими качественными показателями. Это позволяет сделать вывод, что новая добавка по заявленному решению значительно превосходит широко распространенную добавку нитрата натрия по своему влиянию на рост прочности легких бетонов при отрицательных температурах. Таким образом, расширяются возможности в индустрии строительства, особенно в зимнее время.